(57)【要約】  本発明は、フルオロポリマー組成物、前記フルオロポリマー組成物の製造のためのプロセス、及び様々な用途における前記フルオロポリマー組成物の使用、特に、電気又は電子デバイスにおいてそれから得られることができるフルオロポリマーフィルムの使用に関する。【選択図】なし【特許請求の範囲】
【請求項１】
（Ａ）９０重量％〜９９重量％、好ましくは９５重量％〜９８．５重量％の少なくとも１つのフルオロポリマー［ポリマー（Ｆ）］であって、
−フッ化ビニリデン（ＶＤＦ）に由来する繰り返し単位と、
−前記ポリマー（Ｆ）の繰り返し単位の総モル量に対して、１７モル％〜４５モル％、好ましくは１９モル％〜４０モル％のトリフルオロエチレン（ＴｒＦＥ）に由来する繰り返し単位と、
−場合により、前記ポリマー（Ｆ）の繰り返し単位の総モル量に対して、１モル％〜１５モル％、好ましくは４モル％〜１０モル％のＶＤＦ及びＴｒＦＥとは異なる少なくとも１つの（パー）フッ素化モノマーに由来する繰り返し単位と、を含み、
フッ化ビニリデン（ＶＤＦ）に由来する繰り返し単位は、総繰り返し単位の１００モル％までの補完である、少なくとも１つのフルオロポリマー［ポリマー（Ｆ）］と、
（Ｂ）１重量％〜１０重量％、好ましくは１．５重量％〜５重量％の少なくとも１つの（パー）フルオロエラストマー［エラストマー（Ｆ）］と、
を含む、組成物［組成物（Ｃ）］。
【請求項２】
ポリマー（Ｆ）が、
−前記ポリマー（Ｆ）の繰り返し単位の総モル量に対して、５５モル％〜８３モル％、好ましくは６０モル％〜８１モル％のフッ化ビニリデン（ＶＤＦ）に由来する繰り返し単位と、
−前記ポリマー（Ｆ）の繰り返し単位の総モル量に対して、１７モル％〜４５モル％、好ましくは１９モル％〜４０モル％のトリフルオロエチレン（ＴｒＦＥ）に由来する繰り返し単位と、
を含む、請求項１に記載の組成物（Ｃ）。
【請求項３】
ポリマー（Ｆ）が、
−前記ポリマー（Ｆ）の繰り返し単位の総モル量に対して、４０モル％〜８２モル％、好ましくは５６モル％〜７７モル％のフッ化ビニリデン（ＶＤＦ）に由来する繰り返し単位と、
−前記ポリマー（Ｆ）の繰り返し単位の総モル量に対して、１７モル％〜４５モル％、好ましくは１９モル％〜４０モル％のトリフルオロエチレン（ＴｒＦＥ）に由来する繰り返し単位と、
−前記ポリマー（Ｆ）の繰り返し単位の総モル量に対して、１モル％〜１５モル％、好ましくは４モル％〜１０モル％のＶＤＦ及びＴｒＦＥとは異なる少なくとも１つの（パー）フッ素化モノマーに由来する繰り返し単位と、
を含む、請求項１に記載の組成物（Ｃ）。
【請求項４】
ポリマー（Ｆ）が、式（Ｉ）：
2018536742.tif 000018
（式中、ＲＡ、ＲＢ及びＲＣはそれぞれ、互いに等しく又は異なり、独立して、水素原子、又はＣ１−Ｃ３炭化水素基であり、ＲＸは、水素原子、又は少なくとも１つの水酸基を含むＣ１−Ｃ５炭化水素基である）の（メタ）アクリルモノマーからなる群から選択される少なくとも１つの水素化モノマーに由来する繰り返し単位を更に含む、請求項１〜３のいずれか一項に記載の組成物（Ｃ）。
【請求項５】
ポリマー（Ｆ）が、前記ポリマー（Ｆ）の繰り返し単位の総モル量に対して、０．０１モル％〜１０モル％、好ましくは０．０３モル％〜６モル％の、式（Ｉ）の少なくとも１つの（メタ）アクリルモノマーに由来する繰り返し単位を含む、請求項４に記載の組成物（Ｃ）。
【請求項６】
ポリマー（Ｆ）が、式−ＣＦ２Ｈ及び／又は−ＣＦ２ＣＨ３の末端基を含む１つ以上の鎖分岐を含む、請求項１〜５のいずれか一項に記載の組成物（Ｃ）。
【請求項７】
ポリマー（Ｆ）が、フッ化ビニリデン（ＶＤＦ）繰り返し単位のＫｇ当たり少なくとも３０ミリモル、好ましくはＶＤＦ繰り返し単位のＫｇ当たり少なくとも４０ミリモルの量で、式−ＣＦ２Ｈ及び／又はＣＦ２ＣＨ３の末端基を含む１つ以上の鎖分枝を含む［ポリマー（Ｆ−Ｂ）］、請求項１〜６のいずれか一項に記載の組成物（Ｃ）。
【請求項８】
エラストマー（Ｆ）が、ＶＤＦ系コポリマーであり、ＶＤＦが、
（ａ’）テトラフルオロエチレン（ＴＦＥ）、ヘキサフルオロプロピレン（ＨＦＰ）、及びヘキサフルオロイソブチレンなどの、Ｃ２−Ｃ８パーフルオロオレフィン；
（ｂ’）フッ化ビニル（ＶＦ）、式ＣＨ２＝ＣＨ−Ｒｆ（式中、Ｒｆは、Ｃ１−Ｃ６パーフルオロアルキル基である）のパーフルオロアルキルエチレンなどの水素含有Ｃ２−Ｃ８オレフィン；
（ｃ’）クロロトリフルオロエチレン（ＣＴＦＥ）などのＣ２−Ｃ８クロロ−及び／又はブロモ−及び／又はヨード−フルオロオレフィン；
（ｄ’）式ＣＦ２＝ＣＦＯＲｆ１（式中、Ｒｆ１は、Ｃ１−Ｃ６（パー）フルオロアルキル基、例えば、ＣＦ３、Ｃ２Ｆ５、Ｃ３Ｆ７である）の（パー）フルオロアルキルビニルエーテル（ＰＡＶＥ）；
（ｅ’）式ＣＦ２＝ＣＦＯＸ０（式中、Ｘ０は、Ｃ１−Ｃ１２オキシアルキル基、又は１つ以上のカテナリー酸素原子を含むＣ１−Ｃ１２（パー）フルオロオキシアルキル基、例えばパーフルオロ−２−プロポキシプロピル基である）の（パー）フルオロオキシアルキルビニルエーテル；
（ｆ’）式：
2018536742.tif 000019
（式中、Ｒｆ３、Ｒｆ４、Ｒｆ５、Ｒｆ６はそれぞれ、互いに等しく又は異なり、独立して、フッ素原子、場合により１つ以上の酸素原子を含む、Ｃ１−Ｃ６フルオロ−又はパー（ハロ）フルオロアルキル基、例えば、−ＣＦ３、−Ｃ２Ｆ５、−Ｃ３Ｆ７、−ＯＣＦ３、−ＯＣＦ２ＣＦ２ＯＣＦ３である）の（パー）フルオロジオキソール；
（ｇ’）式ＣＦＸ２＝ＣＸ２ＯＣＦ２ＯＲ”ｆ
（式中、Ｒ”ｆは、Ｃ１−Ｃ６直鎖型又は分岐型（パー）フルオロアルキル基、Ｃ５−Ｃ６環状（パー）フルオロアルキル基、及び、１〜３のカテナリー酸素原子を含むＣ２−Ｃ６直鎖型又は分岐型（パー）フルオロオキシアルキル基から選択され、Ｘ２＝Ｆ、Ｈであり；好ましくはＸ２は、Ｆであり、Ｒ”ｆは、−ＣＦ２ＣＦ３（ＭＯＶＥ１）、−ＣＦ２ＣＦ２ＯＣＦ３（ＭＯＶＥ２）、又は−ＣＦ３（ＭＯＶＥ３）である）の（パー）フルオロメトキシビニルエーテル（以降、ＭＯＶＥ）；並びに
（ｈ’）Ｃ２−Ｃ８非フッ素化オレフィン（ＯＩ）、例えば、エチレン及びプロピレン、からなる群から選択される少なくとも１つの（パー）フッ素化モノマーと共重合される、請求項１〜７のいずれか一項に記載の組成物（Ｃ）。
【請求項９】
エラストマー（Ｆ）が、１０℃未満、好ましくは５℃未満、より好ましくは０℃未満のガラス転移温度（Ｔｇ）を有する、請求項１〜８のいずれか一項に記載の組成物（Ｃ）。
【請求項１０】
架橋剤及び架橋開始剤からなる群から選択される１つ以上の添加剤を更に含む、請求項１〜９のいずれか一項に記載の組成物（Ｃ）。
【請求項１１】
液体媒体［媒体（Ｌ）］を更に含む、請求項１〜１０のいずれか一項に記載の組成物（Ｃ）。
【請求項１２】
請求項１〜１１のいずれか一項に記載の組成物（Ｃ）を含むフルオロポリマーフィルム［フィルム（Ｆ）］。
【請求項１３】
請求項１〜１１のいずれか一項に記載の組成物（Ｃ）をフィルムに加工することを含む、請求項１２に記載のフィルム（Ｆ）の製造のためのプロセス。
【請求項１４】
請求項１３に記載のプロセスであって、
（ｉ）基材を提供する工程と、
（ｉｉ）請求項１１に記載の組成物（Ｃ）を提供する工程と、
（ｉｉｉ）工程（ｉｉ）で提供された組成物（Ｃ）を、工程（ｉ）で提供された基材の少なくとも１つの表面に対して塗布し、これにより、湿潤フィルムを提供する工程と、
（ｉｖ）工程（ｉｉｉ）で提供された湿潤フィルムを乾燥させて、これにより、前記フルオロポリマーフィルム［フィルム（Ｆ）］を提供する工程と、
を含む、プロセス。
【請求項１５】
請求項１２に記載の少なくとも１つのフィルム（Ｆ）を含む電気又は電子デバイス。
【発明の詳細な説明】
【技術分野】
【０００１】
本出願は、２０１５年１１月３０日出願の欧州特許出願第１５１９７０８８．６号に対する優先権を主張するものであり、この出願の全内容は、あらゆる目的のために参照により本明細書に組み込まれる。
【０００２】
本発明は、フルオロポリマー組成物、前述のフルオロポリマー組成物の製造のためのプロセス、及び様々な用途における前述のフルオロポリマー組成物の使用に関する。
【背景技術】
【０００３】
トリフルオロエチレン（ＴｒＦＥ）に由来する繰り返し単位を含むフッ化ビニリデン（ＶＤＦ）コポリマーは、その加工の容易さ、化学的不活性、並びに魅力的な強誘電特性、圧電特性、焦電特性、フェロリラクサ特性、及び誘電特性のために、電気及び電子デバイスの双方の製造において広範に使用されてきた。
【０００４】
特に、それらの高い誘電率及び魅力的なフェロリラクサ特性のために、トリフルオロエチレン（ＴｒＦＥ）及びクロロトリフルオロエチレン（ＣＴＦＥ）に由来する繰り返し単位を含むフッ化ビニリデン（ＶＤＦ）ターポリマーが、薄膜トランジスタ（ＴＦＴ）デバイスの製造に使用されている。
【０００５】
周知のように、圧電性という用語は、電気的エネルギーを機械的エネルギーと交換する材料の能力及びその逆の能力を意味し、この電気機械的応答は、変形又は圧力振動中の寸法変化と本質的に関係していると考えられる。直接の圧電効果（応力がかけられるときの電気の発生）を示す材料はまた逆の圧電効果（電場がかけられるときの応力及び／又は歪みの発生）も示すという点において、圧電効果は可逆的である。
【０００６】
強誘電性は、材料の特性であって、これによって材料が、その方向を外部電場の印加によって等価状態間で切り替えることができる、自発的電気分極を示す特性である。
【０００７】
焦電気性は、加熱又は冷却時に電位を発生させる、特定の材料の能力である。実際に、温度におけるこの変化の結果として、正及び負の電荷は、移行によって反対の端部に移動し（即ち、その材料は分極した状態になり）、それ故に電位が確立される。
【０００８】
フェロリラクサは、電気活性材料の特性であり、これにより、電気活性材料は、電場が印加されたときに大きな変位を示すが、作動中は力の伝達がない。
【０００９】
良好な誘電特性を有する材料が、当技術分野で知られている。
【００１０】
例えば、米国特許出願公開第２０１４／０００１４５３号明細書（ＣＨＯら）２０１４年１月２日では、ＶＤＦ−ＴｒＦＥポリマーが、ポリメチルメタクリレート、ポリスチレン、ポリビニルピロリドン、及びポリイミドから選択される非晶質ポリマーと混合される、有機絶縁層を含む薄膜トランジスタ（ＴＦＴ）デバイスを開示している。
【００１１】
しかしながら、高誘電率材料は、典型的には、不十分な絶縁性能を被る。
【００１２】
また今日、有機薄膜トランジスタ（ＯＴＦＴ）デバイスなどの膜電子デバイスの小型化の観点から、信頼性があり安定した電子デバイスを製造するための重要な電気的パラメータの１つは、漏れ電流を低減することである。漏れ電流は、導体におけるゲート誘電材料の絶縁の有効性の指標となり得る。低レベルの漏れ電流は、高い電力効率と寿命を有するデバイスを構築することを可能にする。逆に、高レベルの漏れ電流は、機器の正常動作を妨げる電圧を発生させる可能性がある。
【００１３】
従って、高誘電材料は、高性能の電気及び電子デバイスを製造するために更に望ましいものとなっている。
【００１４】
更に、現在、溶液系のプロセスを伴うより低いコストの製造技術の開発が要求されている。従って、これらの技術では、出発材料としてフッ素化ポリマーの安定で均一な溶液を提供することが依然として重要である。
【００１５】
上記に鑑みて、液相で容易に処理することができ、これにより、電気又は電子デバイスに適切に使用される高誘電率及び低い漏れ電流を有する均一なフィルムを提供することができるフルオロポリマー組成物の当技術分野における必要性が依然として存在する。
【発明の概要】
【００１６】
ここで、本発明の組成物は、液体媒体に有利に溶解することができ、これにより、容易に処理することができる安定で均一な溶液を提供し、これにより、電気又は電子デバイスを含む様々な用途における使用に適した良好な機械的特性を有する均一なフィルムを提供することが見出された。
【００１７】
また驚くべきことに、本発明のフィルムは、高い誘電特性を維持しながら優れた電気絶縁特性を有することが見出された。
【００１８】
特に、本発明のフィルムは、低い漏れ電流に対応する高い電気抵抗率を有利に有することが見出された。
【００１９】
ポリマー（Ｆ）が、その強誘電特性及び／又は圧電特性及び／又は焦電特性及び／又はフェロリラクサ特性を有利に保持するために、トリフルオロエチレン（ＴｒＦＥ）に由来する繰り返し単位を１７モル％〜４５モル％含むことが必須である。
【００２０】
また本発明のフィルムは、高い容量に対応した高い誘電率を有利に有することが見出された。
【００２１】
第１の例において、本発明は、
（Ａ）−フッ化ビニリデン（ＶＤＦ）に由来する繰り返し単位と、
−前述のポリマー（Ｆ）の繰り返し単位の総モル量に対して、１７モル％〜４５モル％、好ましくは１９モル％〜４０モル％のトリフルオロエチレン（ＴｒＦＥ）に由来する繰り返し単位と、
−場合により、前述のポリマー（Ｆ）の繰り返し単位の総モル量に対して、１モル％〜１５モル％、好ましくは４モル％〜１０モル％のＶＤＦ及びＴｒＦＥとは異なる少なくとも１つの（パー）フッ素化モノマーに由来する繰り返し単位と、
を含む少なくとも１つのフルオロポリマー［ポリマー（Ｆ）］であって、
フッ化ビニリデン（ＶＤＦ）に由来する繰り返し単位が、総繰り返し単位の１００モル％までの補完である、少なくとも１つのフルオロポリマー［ポリマー（Ｆ）］と、
（Ｂ）少なくとも１つの（パー）フルオロエラストマー［エラストマー（Ｆ）］と、
を含む組成物［組成物（Ｃ）］に関する。
【００２２】
組成物（Ｃ）は、有利には、
（Ａ）９０重量％〜９９重量％、好ましくは９５重量％〜９８．５重量％の少なくとも１つのポリマー（Ｆ）と、
（Ｂ）１重量％〜１０重量％、好ましくは１．５重量％〜５重量％の少なくとも１つの（パー）フルオロエラストマー［エラストマー（Ｆ）］と、
を含む。
【００２３】
本発明の組成物（Ｃ）は、典型的には液体媒体［媒体（Ｌ）］を更に含む。
【００２４】
本発明の目的において、「液体媒体［媒体（Ｌ）］」という用語は、大気圧下において２０℃で液体状態において１つ以上の化合物を含む媒体を意味することを意図する。
【００２５】
媒体（Ｌ）の性質は、ポリマー（Ｆ）を溶解するのに適していれば特に限定されない。
【００２６】
媒体（Ｌ）は、典型的には、１つ以上の有機溶媒を含む。
【００２７】
本発明の目的において、「有機溶媒」という用語は、その通常の意味で使用される、即ち、別の化合物（溶質）を溶解して分子レベルで均一に分散した混合物を形成することができる有機化合物を意味する。溶質がポリマー（Ｆ）などのポリマーである場合、得られる混合物が透明であり、系内で相分離が見られない場合、溶媒に溶解したポリマーの溶液を意味することは、一般的な慣行である。相分離は、溶液がポリマー凝集体の形成のために混濁する又は曇る、或いは、溶液がゲルに変わる、「雲り点」として多くの場合に称される、点であると見なされる。
【００２８】
「ゲル」という用語は、本明細書において、その通常の意味で使用される、即ち、流動しない物質を意味する。
【００２９】
適切な有機溶媒の非限定的な例は、
−より具体的には、特に、ペンタン、ヘキサン、ヘプタン、オクタン、ノナン、デカン、ウンデカン、ドデカン、又はシクロヘキサンなどのパラフィンを含む脂肪族炭化水素、並びに、ナフタレン及び芳香族炭化水素、より具体的には、特に、ベンゼン、トルエン、キシレン、クメン、アルキルベンゼンの混合物からなる石油留分などの、芳香族炭化水素、
−より具体的には、特に、テトラクロロエチレン、ヘキサクロロエタンなどの過塩素化炭化水素を含む、脂肪族又は芳香族ハロゲン化炭化水素、
−ジクロロメタン、クロロホルム、１，２−ジクロロエタン、１，１，１−トリクロロエタン、１，１，２，２−テトラクロロエタン、ペンタクロロエタン、トリクロロエチレン、１−クロロブタン、１，２−ジクロロブタン、モノクロロベンゼン、１，２−ジクロロベンゼン、１，３−ジクロロベンゼン、１，４−ジクロロベンゼン、１，２，４−トリクロロベンゼン、又は異なるクロロベンゼンの混合物などの部分塩素化炭化水素、
−脂肪族、脂環式又は芳香族エーテルオキシド、より具体的には、ジエチルオキシド、ジプロピルオキシド、ジイソプロピルオキシド、ジブチルオキシド、メチルテルチオブチルエーテル、ジペンチルオキシド、ジイソペンチルオキシド、エチレングリコールジメチルエーテル、エチレングリコールジエチルエーテル、エチレングリコールジブチルエーテル、ベンジルオキシド；ジオキサン、テトラヒドロフラン（ＴＨＦ）、
−グリコールエーテル、例えば、エチレングリコールモノメチルエーテル、エチレングリコールモノエチルエーテル、エチレングリコールモノプロピルエーテル、エチレングリコールモノイソプロピルエーテル、エチレングリコールモノブチルエーテル、エチレングリコールモノフェニルエーテル、エチレングリコールモノベンジルエーテル、ジエチレングリコールモノメチルエーテル、ジエチレングリコールモノエチルエーテル、ジエチレングリコールモノ−ｎ−ブチルエーテル、
−グリコールエーテルエステル、例えば、エチレングリコールメチルエーテルアセテート、エチレングリコールモノエチルエーテルアセテート、エチレングリコールモノブチルエーテルアセテート、
−アルコール、例えば、メチルアルコール、エチルアルコール、ジアセトンアルコール、
−ケトン、例えば、アセトン、メチルエチルケトン、メチルイソブチルケトン、ジイソブチルケトン、シクロヘキサノン、イソホロン、
−直鎖型又は環状エステル、例えば、メチルアセトアセテート、ジメチルフタレート、γ−ブチロラクトン、
−直鎖型又は環状カルボキサミド、例えば、Ｎ，Ｎ−ジメチルアセトアミド（ＤＭＡＣ）、Ｎ，Ｎ−ジエチルアセトアミド、ジメチルホルムアミド（ＤＭＦ）、ジエチルホルムアミド、又はＮ−メチル−２−ピロリドン（ＮＭＰ）、
−有機カーボネート、例えば、ジメチルカーボネート、ジエチルカーボネート、ジプロピルカーボネート、ジブチルカーボネート、エチルメチルカーボネート、エチレンカーボネート、ビニレンカーボネート、
−リン酸エステル、例えば、リン酸トリメチル、リン酸トリエチル、並びに、
−尿素、例えば、テトラメチル尿素、テトラエチル尿素からなる群から選択される。
【００３０】
組成物（Ｃ）が媒体（Ｌ）を更に含む実施形態の場合、媒体（Ｌ）は、好ましくは、化学物質安全性分類（ＣＭＲ溶媒）に従って、発癌性、突然変異性、又は生殖毒性として認定される有機溶媒を含まず、より具体的には、媒体（Ｌ）は、有利には、ＮＭＰ、ＤＭＦ、及びＤＭＡＣを実質的に含まない。
【００３１】
第２の例において、本発明は、前述で定義された組成物（Ｃ）を含むフルオロポリマーフィルム［フィルム（Ｆ）］に関する。
【００３２】
第３の例において、本発明は、本発明のフィルム（Ｆ）を製造するためのプロセスに関し、前述のプロセスは、前述で定義された組成物（Ｃ）をフィルムに加工することを含む。
【００３３】
組成物（Ｃ）が更に媒体（Ｌ）を含む場合、本発明のフィルム（Ｆ）は、典型的には、
（ｉ）基材を提供する工程と、
（ｉｉ）前述で定義された組成物［組成物（Ｃ）］を提供する工程であって、前述の組成物は液体媒体［媒体（Ｌ）］を更に含む工程と、
（ｉｉｉ）工程（ｉｉ）で提供された組成物（Ｃ）を、工程（ｉ）で提供された基材の少なくとも１つの表面に対して塗布し、これにより、湿潤フィルムを提供する工程と、
（ｉｖ）工程（ｉｉｉ）で提供された湿潤フィルムを乾燥させて、これにより、フルオロポリマーフィルム［フィルム（Ｆ）］を提供する工程と、を含むプロセスによって得られることができる。
【００３４】
本発明のプロセスによって得られることができるフィルム（Ｆ）は、有利には、様々な用途に適切に使用される良好な機械的特性を有する均一なフルオロポリマーフィルムであることが判明した。
【００３５】
本発明の目的において、「フィルム」という用語は、その長さ又はその幅よりも小さい厚さを有する平らな片の材料を意味することを意図する。
【００３６】
本発明のフィルム（Ｆ）を製造するためのプロセスの工程（ｉ）では、基材は、典型的には非多孔質基材である。
【００３７】
「非多孔質基材」という用語は、有限寸法の孔を含まない高密度基材を、本明細書では意味することを意図する。
【００３８】
本発明のフィルム（Ｆ）を製造するためのプロセスの工程（ｉｉｉ）では、組成物（Ｃ）は、典型的には、キャスティング、スプレーコーティング、ロールコーティング、ドクターブレーディング、スロットダイコーティング、グラビアコーティング、インクジェット印刷、スピンコーティング、スクリーン印刷、ブラシ、スキージー、フォームアプリケーター、カーテンコーティング、及び真空コーティングからなる群から選択される加工技術を用いることによって、工程（ｉ）で提供された基材の少なくとも１つの表面に対して塗布される。
【００３９】
本発明のフィルム（Ｆ）を製造するためのプロセスの工程（ｉｖ）では、工程（ｉｉｉ）で得られた湿潤フィルムは、典型的には５０℃〜２００℃からなる温度で、好ましくは６５℃〜１５０℃からなる温度で乾燥される。
【００４０】
乾燥は、大気圧下又は真空下で行うことができる。或いは、乾燥は、手が加えられた雰囲気下で、例えば、典型的には特には水分が除かれた（０．００１％ｖ／ｖ未満の水蒸気含量）不活性ガス下で行うことができる。
【００４１】
乾燥温度は、本発明のフィルム（Ｆ）からの１つ以上の有機溶媒の蒸発による除去を行うように選択される。
【００４２】
フィルム（Ｆ）は、典型的には、任意の有機溶媒を含まない。
【００４３】
フィルム（Ｆ）は、有利には１００ｎｍ〜１００μｍからなる厚さを有する。
【００４４】
フィルム（Ｆ）の厚さは、反射測定法、形状測定法、走査型電子顕微鏡法、及び原子間力顕微鏡法などの任意の適切な技術に従って測定することができる。
【００４５】
組成物（Ｃ）は、１つ以上の添加剤を更に含むことができる。
【００４６】
添加剤の選択は、媒体（Ｌ）におけるポリマー（Ｆ）の溶解性を妨げない限り、特に限定されない。
【００４７】
適切な添加剤の非限定的な例としては、特に、顔料、ＵＶ吸収剤、架橋剤、架橋開始剤、セラミック、ガラス、シリカ、導電性金属粒子、半導電性酸化物、カーボンナノチューブ、グラフェン、コア−シェル粒子、カプセル化粒子、導電性塩、シリコン系粒子などの有機及び無機充填剤が挙げられる。
【００４８】
組成物（Ｃ）が１つ以上の添加剤を更に含む場合、これによって提供されるフィルム（Ｆ）は、典型的には、少なくとも１つの添加剤を更に含む組成物（Ｃ）を含む。
【００４９】
組成物（Ｃ）が、架橋剤及び架橋開始剤からなる群から選択される１つ以上の添加剤を更に含む場合、これによって提供されるフィルム（Ｆ）は、有利には、架橋性フルオロポリマーフィルム［フィルム（ＦＣ）］であり、これは、典型的には、架橋剤及び架橋開始剤からなる群から選択される少なくとも１つの添加剤を更に含む組成物（Ｃ）を含む。
【００５０】
架橋剤は、典型的には、式：
−Ｏ−Ｃ（Ｏ）−Ｃ（Ｒ６）＝ＣＲ７Ｒ８
（式中、Ｒ６、Ｒ７、及びＲ８はそれぞれ、互いに等しく又は異なり、独立して、水素原子、又はＣ１〜Ｃ３炭化水素基である）の末端基を含むポリ（メタ）アクリル化合物［化合物（ＰＭＡ）］である。
【００５１】
化合物（ＰＭＡ）は、より好ましくは、エチレングリコールジ（メタ）アクリレート、ジエチレングリコールジ（メタ）アクリレート、トリエチレングリコールジ（メタ）アクリレート、テトラエチレングリコールジ（メタ）アクリレート、ポリエチレングリコールジ（メタ）アクリレート、１，６−ヘキサンジオールジ（メタ）アクリレート、１，３−ブチレングリコールジ（メタ）アクリレート、トリプロピレングリコールジ（メタ）アクリレート、エトキシル化ビスフェノールＡジ（メタ）アクリレート、シクロヘキサンジメタノールジ（メタ）アクリレート、トリス［２−（アクリロイルオキシ）エチル］イソシアヌレート、トリメチロールプロパントリアクリレート、エチレンオキシド付加トリメチロールプロパントリアクリレート、ペンタエリスリトールトリアクリレート、トリス（アクリロオキシエチル）イソシアヌレート、ジペンタエリスリトールヘキサアクリレート、及びカプロラクトン変性ジペンタエリスリトールヘキサアクリレートからなる群から選択される。
【００５２】
架橋開始剤は、光開始剤［開始剤（ＰＩ）］又は熱開始剤［開始剤（ＴＩ）］であることができる。
【００５３】
光開始剤［開始剤（ＰＩ）］は、典型的には、アルファ−ヒドロキシケトン、フェニルグリオキシレート、ベンジルジメチルケタール、アルファ−アミノケトン及びビスアシルホスフィンからなる群から選択される。
【００５４】
アルファ−ヒドロキシケトンの中に、１−ヒドロキシ−シクロヘキシル−フェニル−ケトン、２−ヒドロキシ−２−メチル−１−フェニル−１−プロパノン及び２−ヒドロキシ−１−［４−（２−ヒドロキシエトキシ）フェニル］−２−メチル−１−プロパノンを挙げることができる。
【００５５】
フェニルグリオキシレートの中に、ベンゾイルギ酸メチル、オキシ−フェニル−酢酸２−［２−オキソ−２−フェニル−アセトキシ−エトキシ］−エチルエステル及びオキシ−フェニル−酢酸２−［２−ヒドロキシ−エトキシ］−エチルエステルを挙げることができる。
【００５６】
ベンジルジメチルケタールの中に、アルファ，アルファ−ジメトキシ−アルファ−フェニルアセトフェノンを挙げることができる。
【００５７】
アルファ−アミノケトンの中に、２−ベンジル２−（ジメチルアミノ）−１−［４−（４−モルホリニル）フェニル］−１−ブタノン及び２−メチル−１−［４−（メチルチオ）フェニル］−２−（４−モルホリニル）−１−プロパノンを挙げることができる。
【００５８】
ビスアシルホスフィンの中に、ジフェニル−（２，４，６−トリメチルベンゾイル）−ホスフィンオキシドを挙げることができる。
【００５９】
開始剤（ＰＩ）の中で、室温で液体であるものが好ましい。
【００６０】
特に良好な結果を与えるクラスの開始剤（ＰＩ）は、アルファ−ヒドロキシケトンのもの、具体的には２−ヒドロキシ−２−メチル−１−フェニル−１−プロパノンであった。
【００６１】
組成物（Ｃ）における開始剤（ＰＩ）の量は、特に制限されない。一般的には、これは、組成物（Ｃ）の総重量に対して、０．０１重量％〜１０重量％からなる量で使用されるであろう。本発明の実施形態によれば、組成物（Ｃ）は、組成物（Ｃ）の総重量に対して、３重量％〜７重量％からなる量で少なくとも１つの開始剤（ＰＩ）を含む。
【００６２】
熱開始剤［開始剤（ＴＩ）］は、典型的には、有機過酸化物からなる群から選択される。
【００６３】
架橋性フルオロポリマーフィルム［フィルム（ＦＣ）］は、典型的には、ＵＶ照射下のＵＶ処理、又は熱処理のいずれかにより架橋される。
【００６４】
本発明の目的のために、「ＵＶ照射」という用語は、可視光の波長よりも短い、しかし軟Ｘ線よりも長い波長の電磁放射を意味することを意図する。これは、近ＵＶ（３８０〜２００ｎｍ波長；省略形：ＮＵＶ）、遠又は真空ＵＶ（２００〜１０ｎｍ；省略形：ＦＵＶ又はＶＵＶ）、及び極ＵＶ（１〜３１ｎｍ；省略形：ＥＵＶ又はＸＵＶ）に細分することができる。２００ｎｍ〜３８０ｎｍの波長を有するＮＵＶが、本発明のプロセスにおいて好ましい。単色照射又は多色照射のいずれかを用いることができる。
【００６５】
ＵＶ照射は、任意の適切なＵＶ照射源によって本発明の架橋プロセスで提供することができる。
【００６６】
熱処理は、典型的には、６０℃〜１５０℃、好ましくは１００℃〜１３５℃からなる温度で実施される。
【００６７】
架橋性フルオロポリマーフィルム［フィルム（ＦＣ）］は、パターン化架橋性フルオロポリマーフィルム［フィルム（ＦＣｐ）］であることができる。
【００６８】
本発明の目的のために、「パターン化架橋性フルオロポリマーフィルム［フィルム（ＦＣｐ）］」という用語は、どのようなパターン形状でも有するフルオロポリマーフィルムを意味することを意図する。
【００６９】
第４の例では、本発明は、本発明の少なくとも１つのフルオロポリマーフィルム［フィルム（Ｆ）］を含む電気又は電子デバイスに関する。
【００７０】
適切な電子機器の非限定的な例としては、変換器、センサー、アクチュエータ、強誘電性メモリ及び電気機器で作動するキャパシタが挙げられる。
【００７１】
本発明の目的のために、「（パー）フッ素化モノマー」という用語は、少なくとも１つのフッ素原子を含むエチレン性不飽和モノマーを意味することを意図する。
【００７２】
ポリマー（Ｆ）は、前述のポリマー（Ｆ）の繰り返し単位の総モル量に対して、１モル％〜１５モル％、好ましくは４モル％〜１０モル％の、以下からなる群から選択される少なくとも１つの（パー）フッ素化モノマーに由来する繰り返し単位を更に含むことができる：
（ａ）テトラフルオロエチレン（ＴＦＥ）、ヘキサフルオロプロピレン（ＨＦＰ）及びヘキサフルオロイソブチレンなどのＣ２〜Ｃ８パーフルオロオレフィン；
（ｂ）式ＣＨ２＝ＣＨ−Ｒｆ０（式中、Ｒｆ０は、Ｃ２〜Ｃ６パーフルオロアルキル基である）のパーフルオロアルキルエチレン；
（ｃ）クロロフルオロエチレン（ＣＦＥ）及びクロロトリフルオロエチレン（ＣＴＦＥ）などのＣ２〜Ｃ８クロロ−及び／又はブロモ−及び／又はヨード−フルオロオレフィン；
（ｄ）式ＣＦ２＝ＣＦＯＲｆ（式中、Ｒｆは、Ｃ１〜Ｃ６（パー）フルオロアルキル基、例えば、ＣＦ３（ＰＭＶＥ）、Ｃ２Ｆ５、Ｃ３Ｆ７である）の（パー）フルオロアルキルビニルエーテル；
（ｅ）式ＣＦ２＝ＣＦＯＸ０（式中、Ｘ０は、１つ以上のエーテル基を含むＣ１〜Ｃ１２オキシアルキル基、又はＣ１〜Ｃ１２（パー）フルオロオキシアルキル基、例えばパーフルオロ−２−プロポキシ−プロピル基である）の（パー）フルオロオキシアルキルビニルエーテル；
（ｆ）式ＣＦ２＝ＣＦＯＣＦ２ＯＲｆ２（式中、Ｒｆ２は、Ｃ１〜Ｃ６（パー）フルオロアルキル基、例えば、−ＣＦ３、−Ｃ２Ｆ５、−Ｃ３Ｆ７、又は、１つ以上のエーテル基を含むＣ１〜Ｃ６（パー）フルオロオキシアルキル基、例えば、−Ｃ２Ｆ５−Ｏ−ＣＦ３である）の（パー）フルオロアルキルビニルエーテル；
（ｇ）式ＣＦ２＝ＣＦＯＹ０（式中、Ｙ０は、Ｃ１〜Ｃ１２アルキル基、又は（パー）フルオロアルキル基、Ｃ１〜Ｃ１２オキシアルキル基、及び１つ以上のエーテル基を含むＣ１〜Ｃ１２（パー）フルオロオキシアルキル基であり、Ｙ０は、その酸、酸ハライド又は塩形態で、カルボン酸又はスルホン酸基を含む）の官能性（パー）フルオロオキシアルキルビニルエーテル；
（ｈ）式：
2018536742.tif 000002
（式中、Ｒｆ３、Ｒｆ４、Ｒｆ５及びＲｆ６はそれぞれ、互いに等しく又は異なり、独立してフッ素原子、場合により１つ以上の酸素原子を含む、Ｃ１〜Ｃ６フルオロ−又はパー（ハロ）フルオロアルキル基、例えば−ＣＦ３、−Ｃ２Ｆ５、−Ｃ３Ｆ７、−ＯＣＦ３、−ＯＣＦ２ＣＦ２ＯＣＦ３である）の（パー）フルオロジオキソール。
【００７３】
本発明の第１の実施形態によれば、ポリマー（Ｆ）は、
−前述のポリマー（Ｆ）の繰り返し単位の総モル量に対して、５５モル％〜８３モル％、好ましくは６０モル％〜８１モル％のフッ化ビニリデン（ＶＤＦ）に由来する繰り返し単位と、
−前述のポリマー（Ｆ）の繰り返し単位の総モル量に対して、１７モル％〜４５モル％、好ましくは１９モル％〜４０モル％のトリフルオロエチレン（ＴｒＦＥ）に由来する繰り返し単位と、を含む。
【００７４】
本発明の第２の実施形態によれば、ポリマー（Ｆ）は、
−前述のポリマー（Ｆ）の繰り返し単位の総モル量に対して、４０モル％〜８２モル％、好ましくは５６モル％〜７７モル％のフッ化ビニリデン（ＶＤＦ）に由来する繰り返し単位と、
−前述のポリマー（Ｆ）の繰り返し単位の総モル量に対して、１７モル％〜４５モル％、好ましくは１９モル％〜４０モル％のトリフルオロエチレン（ＴｒＦＥ）に由来する繰り返し単位と、
−前述のポリマー（Ｆ）の繰り返し単位の総モル量に対して、１モル％〜１５モル％、好ましくは４モル％〜１０モル％の、ＶＤＦ及びＴｒＦＥとは異なる少なくとも１つの（パー）フッ素化モノマーに由来する繰り返し単位と、を含む。
【００７５】
ポリマー（Ｆ）は、少なくとも１つの水素化モノマーに由来する繰り返し単位を更に含むことができる。
【００７６】
本発明の目的のために、「水素化モノマー」という用語は、少なくとも１つの水素原子を含み、フッ素原子を含まないエチレン性不飽和モノマーを、本明細書では意味することを意図する。
【００７７】
ポリマー（Ｆ）は、典型的には、式（Ｉ）の（メタ）アクリルモノマー、及び式（ＩＩ）：
2018536742.tif 000003
（式中、ＲＡ、ＲＢ及びＲＣはそれぞれ、互いに等しく又は異なり、独立して、水素原子、又はＣ１〜Ｃ３炭化水素基であり、ＲＸは、水素原子、又は少なくとも１つの水酸基を含むＣ１〜Ｃ５炭化水素基であり、Ｒ’Ｘは、少なくとも１つの水酸基を含むＣ１〜Ｃ５炭化水素基である）のビニルエーテルモノマーからなる群から選択される少なくとも１つの水素化モノマーに由来する繰り返し単位を更に含む。
【００７８】
ポリマー（Ｆ）は、典型的には、前述のポリマー（Ｆ）の繰り返し単位の総モル量に対して、０．０１モル％〜１０モル％、好ましくは０．０３モル％〜６モル％の、式（Ｉ）の（メタ）アクリルモノマー、及び式（ＩＩ）：
2018536742.tif 000004
（式中、ＲＡ、ＲＢ及びＲＣはそれぞれ、互いに等しく又は異なり、独立して、水素原子、又はＣ１〜Ｃ３炭化水素基であり、ＲＸは、水素原子、又は少なくとも１つの水酸基を含むＣ１〜Ｃ５炭化水素基であり、Ｒ’Ｘは、少なくとも１つの水酸基を含むＣ１〜Ｃ５炭化水素基である）のビニルエーテルモノマーからなる群から選択される少なくとも１つの水素化モノマーに由来する繰り返しを更に含む。
【００７９】
水素化モノマーは、好ましくは、前述で定義した式（Ｉ）の（メタ）アクリルモノマーである。
【００８０】
（メタ）アクリルモノマーは、より好ましくは、式（Ｉ−Ａ）：
2018536742.tif 000005
（式中、Ｒ’Ａ及びＲ’Ｂはそれぞれ、互いに等しく又は異なり、独立して、水素原子、又はＣ１〜Ｃ３炭化水素基であり、好ましくは、Ｒ’Ａ及びＲ’Ｂは、水素原子であり、Ｒ’Ｃは、水素原子であり、Ｒ’’Ｘは、水素原子、又は少なくとも１つの水酸基を含むＣ１〜Ｃ５炭化水素基である）からなる。
【００８１】
式（Ｉ）の（メタ）アクリルモノマーの非限定的な例としては、特に、アクリル酸、メタクリル酸、ヒドロキシエチル（メタ）アクリレート、ヒドロキシプロピル（メタ）アクリレート、ヒドロキシエチルヘキシル（メタ）アクリレートが挙げられる。
【００８２】
式（Ｉ）の（メタ）アクリルモノマーは、更に好ましくは、
−式：
2018536742.tif 000006
のヒドロキシエチルアクリレート（ＨＥＡ）、
−式：
2018536742.tif 000007
のいずれかの２−ヒドロキシプロピルアクリレート（ＨＰＡ）、
−式：
2018536742.tif 000008
のアクリル酸（ＡＡ）、
−及びこれらの混合物からなる群から選択される。
【００８３】
式（Ｉ）の（メタ）アクリルモノマーは、更に好ましくは、アクリル酸（ＡＡ）又はヒドロキシエチルアクリレート（ＨＥＡ）である。
【００８４】
ポリマー（Ｆ）は、好ましくは、本発明の第２の実施形態によるものから選択される。
【００８５】
ポリマー（Ｆ）は、非晶質又は半結晶性であることができる。
【００８６】
「非晶質」とう用語は、ＡＳＴＭ  Ｄ−３４１８−０８に従って測定された、５Ｊ／ｇ未満の、好ましくは３Ｊ／ｇ未満の、より好ましくは２Ｊ／ｇ未満の融解熱を有するポリマー（Ｆ）を、本明細書では意味することを意図する。
【００８７】
「半結晶性」という用語は、ＡＳＴＭ  Ｄ３４１８−０８に従って測定した、１０Ｊ／ｇ〜９０Ｊ／ｇ、好ましくは３０Ｊ／ｇ〜６０Ｊ／ｇ、より好ましくは３５Ｊ／ｇ〜５５Ｊ／ｇの融解熱を有するポリマー（Ｆ）を、本明細書では意味することを意図する。
【００８８】
ポリマー（Ｆ）は、典型的には、ＡＳＴＭ  Ｄ３４１８に従って測定した、１０Ｊ／ｇ〜８０Ｊ／ｇ、好ましくは１０Ｊ／ｇ〜６０Ｊ／ｇ、より好ましくは１０Ｊ／ｇ〜５５Ｊ／ｇの融解熱を有する。
【００８９】
ポリマー（Ｆ）は、典型的には、ＡＳＴＭ  Ｄ１２３８（２３０℃、５Ｋｇ）に従って測定した、多くとも５００ｇ／１０分、好ましくは多くとも２００ｇ／１０分、より好ましくは多くとも５０ｇ／１０分のメルトフローインデックスを有する。
【００９０】
ポリマー（Ｆ）は、典型的には、ＡＳＴＭ  Ｄ１２３８（２３０℃、５Ｋｇ）に従って測定した、少なくとも０．１ｇ／１０分、好ましくは少なくとも１ｇ／１０分、より好ましくは少なくとも１．５ｇ／１０分のメルトフローインデックスを有する。
【００９１】
ポリマー（Ｆ）は、水性懸濁重合又は水性乳化重合により製造することができる。
【００９２】
ポリマー（Ｆ）は、好ましくは、重合媒体において、少なくとも１つのラジカル開始剤の存在下で、フッ化ビニリデン（ＶＤＦ）、トリフルオロエチレン（ＴｒＦＥ）、場合によりＶＤＦ及びＴｒＦＥとは異なる少なくとも１つの（パー）フッ素化モノマー、場合により少なくとも１つの水素化モノマーの水性乳化重合によって製造され、重合媒体は、
−水、
−少なくとも１つの界面活性剤、及び
−場合により、少なくとも１つの非官能性パーフルオロポリエーテル油を含む。
【００９３】
重合圧力は、典型的には、１０バール〜４５バール、好ましくは１５バール〜４０バール、より好ましくは２０バール〜３５バールの範囲である。
【００９４】
当業者は、とりわけ使用されるラジカル開始剤を考慮して重合温度を選ぶことになろう。重合温度は、一般的には、８０℃〜１４０℃、好ましくは９５℃〜１３０℃からなる範囲で選択される。
【００９５】
上に詳述された乳化重合プロセスは、当技術分野で記載されてきた（例えば、米国特許第４９９０２８３号明細書（ＡＵＳＩＭＯＮＴ  ＳＰＡ（ＩＴ））１９９１年２月５日、米国特許第５４９８６８０号明細書（ＡＵＳＩＭＯＮＴ  ＳＰＡ）１９９６年３月１２日及び米国特許第６１０３８４３号明細書（ＡＵＳＩＭＯＮＴ  ＳＰＡ）２０００年８月１５日を参照）。
【００９６】
ポリマー（Ｆ）が水性懸濁重合によって製造される場合、重合媒体は、典型的には、ポリマー（Ｆ）を含む水性スラリーをもたらし、これから、前述のポリマー（Ｆ）が、前述の水性スラリーの濃縮及び／又は凝固によって回収され、次いで乾燥に供される。
【００９７】
ポリマー（Ｆ）が水性乳化重合によって製造される場合、重合媒体は、典型的には、ポリマー（Ｆ）及び少なくとも１つの界面活性剤を含む水性ラテックスをもたらし、これから、前述のポリマー（Ｆ）は、前述の水性ラテックスの濃縮及び／又は凝固によって回収され、次いで乾燥に供される。
【００９８】
乾燥は、典型的には、適切な加熱装置、一般的には、電気オーブン又は対流オーブンにて行われる。乾燥は、典型的には、３００℃まで、好ましくは２００℃まで、より好ましくは１００℃までの温度で行われる。乾燥は、典型的には、１〜６０時間、好ましくは１０〜５０時間の期間で行われる。
【００９９】
ポリマー（Ｆ）は、典型的には、粒子の形態で重合媒体によって回収される。ポリマー（Ｆ）は、通常、フレーク、ロッド、糸状粒子、及びこれらの混合物などの粒子の形態で重合媒体によって回収される。
【０１００】
重合媒体によって回収されたポリマー（Ｆ）粒子は、溶融加工技術によって更に加工されることができ、これによってペレットが得られる。
【０１０１】
ポリマー（Ｆ）は、粒子の形態で、又はペレットの形態で使用することができる。
【０１０２】
ポリマー（Ｆ）は、好ましくは、フレーク、ロッド、糸状粒子、及びこれらの混合物などの粒子の形態で使用される。
【０１０３】
ポリマー（Ｆ）の粒径は、特に限定されない。当業者は、媒体（Ｌ）における溶解の時間を適切に調整するために、ポリマー（Ｆ）の適切な粒径を選択するであろう。
【０１０４】
ポリマー（Ｆ）は、有利には、フッ化ビニリデン（ＶＤＦ）、トリフルオロエチレン（ＴｒＦＥ）、場合によりＶＤＦ及びＴｒＦＥとは異なる少なくとも１つの（パー）フッ素化モノマー、場合により少なくとも１つの水素化モノマーに由来する繰り返し単位の直鎖型配列を含む直鎖型ポリマー［ポリマー（ＦＬ）］である。
【０１０５】
従って、ポリマー（Ｆ）は、典型的には、グラフトポリマーと区別できる。
【０１０６】
ポリマー（Ｆ）は、有利には、フッ化ビニリデン（ＶＤＦ）、トリフルオロエチレン（ＴｒＦＥ）、場合によりＶＤＦ及びＴｒＦＥとは異なる少なくとも１つの（パー）フッ素化モノマー、場合により少なくとも１つの水素化モノマーに由来するランダムに分布した繰り返し単位の直鎖型配列を含むランダムポリマー［ポリマー（ＦＲ）］である。
【０１０７】
従って、ポリマー（Ｆ）は、典型的には、ブロックポリマーと区別できる。
【０１０８】
ポリマー（Ｆ）は、典型的には、ここで以下のスキーム：
2018536742.tif 000009
に示されるラジカル重合の際の鎖内移動（バックバイティング（ｂａｃｋ−ｂｉｔｉｎｇ））から通常生じる、式−ＣＦ２Ｈ及び／又は−ＣＦ２ＣＨ３の末端基を含む１つ以上の鎖分岐を含む。
【０１０９】
本発明の第１の実施形態によれば、ポリマー（Ｆ）は、フッ化ビニリデン（ＶＤＦ）繰り返し単位のＫｇ当たり３０ミリモル未満、好ましくはＶＤＦ繰り返し単位のＫｇ当たり２０ミリモル未満の量で、式−ＣＦ２Ｈ及び／又は−ＣＦ２ＣＨ３の末端基を含む１つ以上の鎖分枝を含む［ポリマー（Ｆ−Ａ）］。
【０１１０】
本発明のこの第１の実施形態によるポリマー（Ｆ−Ａ）は、典型的には、フッ化ビニリデン（ＶＤＦ）繰り返し単位のＫｇ当たり少なくとも２ミリモル、好ましくはＶＤＦ繰り返し単位のＫｇ当たり少なくとも５ミリモルの量で、式−ＣＦ２Ｈ及び／又は−ＣＦ２ＣＨ３の末端基を含む１つ以上の鎖分枝を含む。
【０１１１】
本発明の第２の実施形態によれば、ポリマー（Ｆ）は、フッ化ビニリデン（ＶＤＦ）繰り返し単位のＫｇ当たり少なくとも３０ミリモル、好ましくはＶＤＦ繰り返し単位のＫｇ当たり少なくとも４０ミリモルの量で、式−ＣＦ２Ｈ及び／又は−ＣＦ２ＣＨ３の末端基を含む１つ以上の鎖分枝を含む［ポリマー（Ｆ−Ｂ）］。
【０１１２】
本発明のこの第２の実施形態によるポリマー（Ｆ−Ｂ）は、典型的には、フッ化ビニリデン（ＶＤＦ）繰り返し単位のＫｇ当たり多くとも１２０ミリモル、好ましくはＶＤＦ繰り返し単位のＫｇ当たり多くとも１００ミリモルの量で、式−ＣＦ２及び／又は−ＣＦ２ＣＨ３の末端基を含む１つ以上の鎖分枝を含む。
【０１１３】
本発明の目的のために、（パー）フルオロエラストマー［エラストマー（Ｆ）］という用語は、真のエラストマーを得るための基礎成分として作用するフルオロポリマー樹脂を意味することを意図し、前述のフルオロポリマー樹脂は、１０重量％超、好ましくは３０重量％超の、少なくとも１つの（パー）フッ素化モノマーに由来する繰り返し単位、及び場合により少なくとも１つの水素化モノマーに由来する繰り返し単位を含む。
【０１１４】
真のエラストマーは、それらの固有の長さの２倍まで、室温で、引き伸ばすことができ、そして５分間張力下にそれらを保持した後にそれらが解放されてしまうとすぐに、同時にそれらの最初の長さの１０％以内に戻る材料とＡＳＴＭ，Ｓｐｅｃｉａｌ  Ｔｅｃｈｎｉｃａｌ  Ｂｕｌｌｅｔｉｎ，Ｎｏ．１８４標準によって定義されている。
【０１１５】
エラストマー（Ｆ）は、エチレン、プロピレン及び１−ブテン、ジエンモノマー及びスチレンモノマーなどの、水素化α−オレフィンからなる群から選択される少なくとも１つの水素化モノマーに由来する繰り返し単位を更に含むことができる。
【０１１６】
ポリマー（Ｆ）は、典型的には非晶質である。「非晶質」という用語は、ＡＳＴＭ  Ｄ−３４１８−０８に従って測定された、５Ｊ／ｇ未満、好ましくは３Ｊ／ｇ未満、より好ましくは２Ｊ／ｇ未満の融解熱を有するポリマー（Ｆ）を、本明細書では意味することを意図する。
【０１１７】
エラストマー（Ｆ）は、典型的には、室温より低いガラス転移温度（Ｔｇ）を有する。ほとんどの場合、エラストマー（Ｆ）は、有利には、１０℃未満、好ましくは５℃未満、より好ましくは０℃未満のＴｇを有する。
【０１１８】
（１）ＶＤＦが、以下からなる群から選択される少なくとも１つの（パー）フッ素化モノマーと共重合される、ＶＤＦ系コポリマー：
（ａ’）テトラフルオロエチレン（ＴＦＥ）、ヘキサフルオロプロピレン（ＨＦＰ）、及びヘキサフルオロイソブチレンなどの、Ｃ２〜Ｃ８パーフルオロオレフィン；
（ｂ’）フッ化ビニル（ＶＦ）、式ＣＨ２＝ＣＨ−Ｒｆ（式中、Ｒｆは、Ｃ１〜Ｃ６パーフルオロアルキル基である）のパーフルオロアルキルエチレンなどの水素含有Ｃ２〜Ｃ８オレフィン；
（ｃ’）クロロトリフルオロエチレン（ＣＴＦＥ）などの、Ｃ２〜Ｃ８クロロ−及び／又はブロモ−及び／又はヨード−フルオロオレフィン；
（ｄ’）式ＣＦ２＝ＣＦＯＲｆ（式中、Ｒｆ１は、Ｃ１〜Ｃ６（パー）フルオロアルキル基、例えば、ＣＦ３、Ｃ２Ｆ５、Ｃ３Ｆ７である）の（パー）フルオロアルキルビニルエーテル（ＰＡＶＥ）；
（ｅ’）式ＣＦ２＝ＣＦＯＸ０（式中、Ｘ０は、Ｃ１〜Ｃ１２オキシアルキル基、又は１つ以上のカテナリー酸素原子を含むＣ１〜Ｃ１２（パー）フルオロオキシアルキル基、例えばパーフルオロ−２−プロポキシ−プロピル基である）の（パー）フルオロオキシアルキルビニルエーテル；
（ｆ’）式：
2018536742.tif 000010
（式中、Ｒｆ３、Ｒｆ４、Ｒｆ５及びＲｆ６はそれぞれ、互いに等しく又は異なり、、独立して、フッ素原子、場合により１つ以上の酸素原子を含む、Ｃ１〜Ｃ６フルオロ−又はパー（ハロ）フルオロアルキル基、例えば、−ＣＦ３、−Ｃ２Ｆ５、−Ｃ３Ｆ７、−ＯＣＦ３、−ＯＣＦ２ＣＦ２ＯＣＦ３である）の（パー）フルオロジオキソール；
（ｇ’）式：ＣＦＸ２＝ＣＸ２ＯＣＦ２ＯＲ’’ｆ
（式中、Ｒ’’ｆは、Ｃ１〜Ｃ６直鎖型又は分岐型（パー）フルオロアルキル基、Ｃ５〜Ｃ６環状（パー）フルオロアルキル基、及び１〜３のカテナリー酸素原子を含むＣ２〜Ｃ６直鎖型又は分岐型（パー）フルオロオキシアルキル基から選択され、Ｘ２＝Ｆ、Ｈであり；好ましくはＸ２は、Ｆであり、Ｒ’’ｆは、−ＣＦ２ＣＦ３（ＭＯＶＥ１）、−ＣＦ２ＣＦ２ＯＣＦ３（ＭＯＶＥ２）、又はＣＦ３（ＭＯＶＥ３）である）の（パー）フルオロメトキシビニルエーテル（以降、ＭＯＶＥ）；
（ｈ’）Ｃ２〜Ｃ８非フッ素化オレフィン（ＯＩ）、例えば、エチレン及びプロピレン；
並びに、
（２）ＴＦＥが、前述で定義されたクラス（ｃ’）、（ｄ’）、（ｅ’）、（ｇ’）、（ｈ’）、及び以下から選択される少なくとも１つの（パー）フッ素化モノマーと共重合されたＴＦＥ系コポリマー：
（ｉ’）シアニド基を含むパーフルオロビニルエーテル、からなる群から、エラストマー（Ｆ）は、好ましくは選択される。
【０１１９】
前述で言及されたエラストマー（Ｆ）の中で、ＶＤＦ系コポリマーが好ましい。
【０１２０】
場合により、またエラストマー（Ｆ）は、式：
2018536742.tif 000011
（式中、Ｒ１、Ｒ２、Ｒ３、Ｒ４、Ｒ５、及びＲ６は、互いに等しく又は異なり、Ｈ原子及びＣ１〜Ｃ５アルキル基からなる群から選択され、Ｚは、場合により１つ以上の酸素原子を含み、好ましくは少なくとも部分的にフッ素化された、直鎖型又は分岐型Ｃ１〜Ｃ１８アルキレン又はシクロアルキレン基、或いは、例えば、欧州特許出願公開第６６１３０４Ａ号明細書（ＡＵＳＩＭＯＮＴ  ＳＰＡ）１９９５年７月５日に記載などの、（パー）フルオロポリオキシアルキレン基である）のビス−オレフィン［ビス−オレフィン（ＯＦ）］に由来する繰り返し単位を含むことができる。
【０１２１】
ビス−オレフィン（ＯＦ）は、好ましくは、式（ＯＦ−１）、式（ＯＦ−２）及び式（ＯＦ−３）のいずれかのものからなる群からなる群から選択される：
（ＯＦ−１）
2018536742.tif 000012
（式中、ｊは、２〜１０、好ましくは４〜８からなる整数であり、且つ、Ｒ１、Ｒ２、Ｒ３、Ｒ４は、互いに等しく又は異なり、Ｈ、Ｆ、Ｃ１〜５アルキル基、及び（パー）フルオロアルキル基からなる群から選択される）；
（ＯＦ−２）
2018536742.tif 000013
（式中、Ａはそれぞれ、互いに等しく又は異なり、出現毎に、独立して、Ｆ、Ｃｌ及びＨからなる群から選択され、Ｂはそれぞれ、互いに等しく又は異なり、出現毎に、独立して、Ｆ、Ｃｌ、Ｈ及びＯＲＢからなる群から選択され、ＲＢは、部分的に、実質的に、又は完全にフッ素化又は塩素化されることができる分枝型又は直鎖型アルキル基であり、Ｅは、場合によりフッ素化された、エーテル結合で挿入されることができる２〜１０の炭素原子を有する二価の基であり；好ましくは、Ｅは、−（ＣＦ２）ｍ−基であり、ｍは３〜５からなる整数であり；（ＯＦ−２）タイプの好ましいビス−オレフィンは、Ｆ２Ｃ＝ＣＦ−Ｏ−（ＣＦ２）５−Ｏ−ＣＦ＝ＣＦ２である）；
（ＯＦ−３）
2018536742.tif 000014
（式中、Ｅ、Ａ、及びＢは、前述で定義された同一の意味を有し、Ｒ５、Ｒ６、Ｒ７は、互いに等しく又は異なり、Ｈ、Ｆ、Ｃ１〜Ｃ５アルキル基、及び（パー）フルオロアルキル基からなる群から選択される）。
【０１２２】
本発明の目的に適切なエラストマー（Ｆ）の具体的な組成の中で、以下の組成（モル％）に言及することができる：
（Ｉ）フッ化ビニリデン（ＶＤＦ）３５〜８５％、ヘキサフルオロプロペン（ＨＦＰ）１０〜４５％、テトラフルオロエチレン（ＴＦＥ）０〜３０％、パーフルオロアルキルビニルエーテル（ＰＡＶＥ）０〜１５％、ビス−オレフィン（ＯＦ）０〜５％；
（ＩＩ）フッ化ビニリデン（ＶＤＦ）５０〜８０％、パーフルオロアルキルビニルエーテル（ＰＡＶＥ）５〜５０％、テトラフルオロエチレン（ＴＦＥ）０〜２０％、ビス−オレフィン（ＯＦ）０〜５％；
（ＩＩＩ）フッ化ビニリデン（ＶＤＦ）２０〜３０％、Ｃ２〜Ｃ８非フッ素化オレフィン（ＯＩ）１０〜３０％、ヘキサフルオロプロペン（ＨＦＰ）及び／又はパーフルオロアルキルビニルエーテル（ＰＡＶＥ）１８〜２７％、テトラフルオロエチレン（ＴＦＥ）１０〜３０％、ビス−オレフィン（ＯＦ）０〜５％；
（ＩＶ）テトラフルオロエチレン（ＴＦＥ）５０〜８０％、パーフルオロアルキルビニルエーテル（ＰＡＶＥ）２０〜５０％、ビス−オレフィン（ＯＦ）０〜５％；
（Ｖ）テトラフルオロエチレン（ＴＦＥ）４５〜６５％、Ｃ２〜Ｃ８非フッ素化オレフィン（ＯＩ）２０〜５５％、フッ化ビニリデン０〜３０％、ビス−オレフィン（ＯＦ）０〜５％；
（ＶＩ）テトラフルオロエチレン（ＴＦＥ）３２〜６０モル％、Ｃ２〜Ｃ８非フッ素化オレフィン（ＯＩ）１０〜４０％、パーフルオロアルキルビニルエーテル（ＰＡＶＥ）２０〜４０％、フルオロビニルエーテル（ＭＯＶＥ）０〜３０％、ビス−オレフィン（ＯＦ）０〜５％；
（ＶＩＩ）テトラフルオロエチレン（ＴＦＥ）３３〜７５％、パーフルオロアルキルビニルエーテル（ＰＡＶＥ）１５〜４５％、フッ化ビニリデン（ＶＤＦ）５〜３０％、ヘキサフルオロプロペン（ＨＦＰ）０〜３０％、ビス−オレフィン（ＯＦ）０〜５％；
（ＶＩＩＩ）フッ化ビニリデン（ＶＤＦ）３５〜８５％、フルオロビニルエーテル（ＭＯＶＥ）５〜４０％、パーフルオロアルキルビニルエーテル（ＰＡＶＥ）０〜３０％、テトラフルオロエチレン（ＴＦＥ）０〜４０％、ヘキサフルオロプロペン（ＨＦＰ）０〜３０％、ビス−オレフィン（ＯＦ）；
（ＩＸ）テトラフルオロエチレン（ＴＦＥ）２０〜７０％、フルオロビニルエーテル（ＭＯＶＥ）３０〜８０％、パーフルオロアルキルビニルエーテル（ＰＡＶＥ）０〜５０％、ビス−オレフィン（ＯＦ）０〜５％。
【０１２３】
特定の実施形態によると、エラストマー（Ｆ）は、ヨウ素及び／又は臭素硬化部位を含む。ヨウ素硬化部位は、硬化速度を最大にするために選択されたものである。これらの実施形態によるエラストマー（Ｆ）は、有利には、過酸化物硬化、又は過酸化物剤を伴う任意の混合硬化技術に適切である。
【０１２４】
許容可能な反応度を保証するために、エラストマー（Ｆ）におけるヨウ素及び／又は臭素の含有量が、前述のエラストマー（Ｆ）の総重量に対して、有利には、少なくとも０．０５重量％、好ましくは少なくとも０．１重量％、より好ましくは少なくとも０．１５重量％でなければならないということが一般的に理解されている。
【０１２５】
一方、副反応及び／又は熱安定性における不利な影響を回避するために、前述のエラストマー（Ｆ）の総重量に対して、２重量％を超えない、より具体的には１重量％を超えない、又は更には０．５重量％を超えないヨウ素及び／又は臭素の量が一般的に選択されるものである。
【０１２６】
これらの硬化部位は全て、エラストマー（Ｆ）ポリマー鎖の主鎖に結合されたペンダント基として含まれることができ、或いは、前述のポリマー鎖の末端基として含まれることができる。
【０１２７】
第１の実施形態によると、ヨウ素及び／又は臭素硬化部位は、エラストマー（Ｆ）ポリマー鎖の主鎖に結合されたペンダント基として含まれ、この実施形態によるエラストマー（Ｆ）は、典型的には、以下から選択される臭素化及び／又はヨウ素化硬化部位コモノマーに由来する繰り返し単位を含む：
−例えば、米国特許第４０３５５６５号明細書（ＤＵ  ＰＯＮＴ）１９７７年７月１２日に記載のブロモトリフルオロエチレン又はブロモテトラフルオロブテン、或いは米国特許第４６９４０４５号明細書（ＤＵ  ＰＯＮＴ）１９８７年９月１５日に開示されている他の化合物ブロモ及び／又はヨードα−オレフィンなどの、２〜１０の炭素原子を含むブロモ及び／又はヨードα−オレフィン；
−ヨード及び／又はブロモフルオロアルキルビニルエーテル（特に、米国特許第４７４５１６５号明細書（ＡＵＳＩＭＯＮＴ  ＳＰＡ）１９８８年５月１７日、米国特許第４５６４６６２号明細書（ＭＩＮＮＥＳＯＴＡ  ＭＩＮＩＮＧ＆ＭＦＧ［ＵＳ］）１９８６年１月１４日、及び欧州特許出願公開第１９９１３８Ａ号明細書（ＤＡＩＫＩＮ  ＩＮＤ  ＬＴＤ）１９８６年１０月２９日の特許に記載の通り）。
【０１２８】
この実施形態によるエラストマー（Ｆ）は、一般的には、前述のエラストマー（Ｆ）の全てのその他の繰り返し単位の１００モル当たり０．０５〜５モルの量で臭素化及び／又はヨウ素化硬化部位モノマーに由来する繰り返し単位を含み、こうして前述のヨウ素及び／又は臭素重量含有量を有利に保証する。
【０１２９】
第２の好ましい実施形態によると、ヨウ素／及び又は臭素硬化部位は、エラストマー（Ｆ）ポリマー鎖の末端基として含まれ、この実施形態によるエラストマー（Ｆ）は、一般的には、ヨウ化及び／又は臭素化連鎖移動剤のいずれかのフルオロエラストマー製造の際に重合媒体に添加することによって得られる。
【０１３０】
適切な連鎖移動剤は、典型的には、式Ｒｆ（Ｉ）ｘ（Ｂｒ）ｙ（式中、Ｒｆは、１〜８の炭素原子を含む（パー）フルオロアルキル又は（パー）フルオロクロロアルキルであり、一方、ｘ及びｙは、０〜２の整数であるが、但し、１≦ｘ＋ｙ≦２である（例えば、米国特許第４２４３７７０号明細書（ＤＡＩＫＩＮ  ＩＮＤ  ＬＴＤ）１９８１年１月６日、及び米国特許第４９４３６２２号明細書（ＮＩＰＰＯＮ  ＭＥＫＴＲＯＮ  ＫＫ）１９９０年７月２４日を参照））のものであり；且つ
−特に米国特許第５１７３５５３号明細書（ＡＵＳＩＭＯＮＴ  ＳＲＬ）１９９２年１２月２２日の特許に特に記載のアルカリ金属又はアルカリ土類金属ヨウ化物及び／又は臭化物。
【０１３１】
エラストマー（Ｆ）は、乳化重合又はミクロ乳化重合、懸濁重合又はミクロ懸濁重合、バルク重合及び溶液重合などの、任意の公知の方法によって調製することができる。
【０１３２】
参照により本明細書に組み込まれる特許、特許出願、及び刊行物のいずれかの開示が、用語を不明瞭にさせ得る程度まで本出願の記載と矛盾する場合は、本記載が優先するものとする。
【０１３３】
本発明は、ここで、以下の実施例を参照してより詳細に説明されるが、実施例の目的は、例示的なものであるにすぎず、本発明の範囲を限定するものではない。
【実施例】
【０１３４】
原材料
国際公開第２０１２／０８４５７９号パンフレット（ＳＯＬＶＡＹ  ＳＰＥＣＩＡＬＴＹ  ＰＯＬＹＭＥＲＳ  ＩＴＡＬＹ  Ｓ．Ｐ．Ａ．）２０１２年０６月２８日の実施例４による手順に従って調製されたポリマー（Ｆ−１）：ＶＤＦ（６５．９５モル％）−ＴｒＦＥ（２７．４８モル％）−ＣＴＦＥ（６．５０モル％）−ＡＡ（０．０７モル％）。
【０１３５】
国際公開第２０１２／０８４５７９号パンフレット（ＳＯＬＶＡＹ  ＳＰＥＣＩＡＬＴＹ  ＰＯＬＹＭＥＲＳ  ＩＴＡＬＹ  Ｓ．Ｐ．Ａ．）２０１２年０６月２８日の実施例１による手順に従って調製されたポリマー（Ｆ−２）。ＶＤＦ（７５．６１モル％）−ＴｒＦＥ（２４．２７モル％）−ＡＡ（０．１２モル％）。
【０１３６】
国際公開第２０１５／１６９８３６号パンフレット（ＳＯＬＶＡＹ  ＳＰＥＣＩＡＬＴＹ  ＰＯＬＹＭＥＲＳ  ＩＴＡＬＹ  Ｓ．Ｐ．Ａ．）２０１５年１１月１２日のポリマー（Ｆ−７）の製造手順に従って調製されたポリマー（Ｆ−３）。ＶＤＦ（６３モル％）−ＴｒＦＥ（２８モル％）−ＣＴＦＥ（９モル％）。
【０１３７】
国際公開第２０１５／１６９８３６号パンフレット（ＳＯＬＶＡＹ  ＳＰＥＣＩＡＬＴＹ  ＰＯＬＹＭＥＲＳ  ＩＴＡＬＹ  Ｓ．Ｐ．Ａ．）２０１５年１１月１２日のポリマー（Ｆ−２）の製造手順に従って調製されたポリマー（Ｆ−４）。ＶＤＦ（７５モル％）−ＴｒＦＥ（２５モル％）。
【０１３８】
フルオロエラストマー（Ｆ−ａ）：ＴＥＣＮＯＦＬＯＮ（登録商標）Ｎ２１５フルオロエラストマーは、１２１℃（ＡＳＴＭ  Ｄ  １６４６）での１０のムーニー粘度ＭＬ（１＋１０）、６６重量％のフッ素含有量、及び約−１７℃のＴｇ（ＡＳＴＭ  Ｄ  １３２９）を有するイオン硬化性ＶＤＦ−ＨＦＰポリマーである。
【０１３９】
フルオロエラストマー（Ｆ−ｂ）：ＴＥＣＮＯＦＬＯＮ（登録商標）Ｎ６０  ＨＳフルオロエラストマーは、１２１℃（ＡＳＴＭ  Ｄ  １６４６）での２７のムーニー粘度ＭＬ（１＋１０）、６６重量％のフッ素含有量、及び約−１７℃のＴｇ（ＡＳＴＭ  Ｄ  １３２９）を有するイオン硬化性ＶＤＦ−ＨＦＰポリマーである。
【０１４０】
フルオロエラストマー（Ｆ−ｃ）：ＴＥＣＮＯＦＬＯＮ（登録商標）ＰＬ  ４５８フルオロエラストマーは、１２１℃（ＡＳＴＭ  Ｄ  １６４６）での２９のムーニー粘度ＭＬ（１＋１０）、６６重量％のフッ素含有量、及び約−２４℃のＴｇ（ＡＳＴＭ  Ｄ  １３２９）を有する過酸化物硬化性ＶＤＦ−ＴＦＥ−ＰＭＶＥポリマーである。
【０１４１】
フルオロエラストマー（Ｆ−ｄ）：ＴＥＣＮＯＦＬＯＮ（登録商標）Ｐ  ４５７は、１２１℃（ＡＳＴＭ  Ｄ  １６４６）での２１のムーニー粘度ＭＬ（１＋１０）、６７重量％のフッ素含有量、及び約−１５℃のＴｇ（ＡＳＴＭ  Ｄ  １３２９）を有する過酸化物硬化性ＶＤＦ−ＨＦＰ−ＴＦＥポリマーである。
【０１４２】
ＰＭＭＡ：メタクリルコポリマー
【０１４３】
フルオロポリマーフィルムの製造
フィルムは、ドクターブレード又はスピンコーティングによって得ることができる。ドクターブレード：ドクターブレード塗布のために適切な溶媒を使用して得られた溶液を、Ｅｌｃｏｍｅｔｅｒ自動フィルムアプリケータ（モデル４３８０）に配置されたガラス基材に対して充填し、これによりポリマー層で被覆されたガラス基材を得た。次いで、基材を真空下で１００℃で２時間乾燥させた。試料それぞれについて、インクジェット印刷技術により、商標名ＯＲＧＡＣＯＮ（登録商標）で、Ａｇｆａ−Ｇｅｖａｅｒｔにより購入されたポリ（３，４−エチレンジオキシチオフェン）ポリスチレンスルホネート（ＰＥＤＯＴ：ＰＳＳ）を導電性材料として使用して、ポリマー層の両側に、１ｃｍ×１ｃｍの１２のパターンを、電極として印刷した。試料の厚さを、Ｍｉｔｕｔｏｙｏマイクロメーターを用いて測定した。
スピンコーティング：溶液を、Ｌａｕｒｅｌｌ  ＷＳ−６５０  ＬＩＴＥ  ＳＥＲＩＥＳスピンコーターに充填し、２０００ｒｐｍの速度でシリコンウェハー基材に対してスピンコートして、基材としてのシリコンウェハーに非常に薄いポリマー層を得た。こうして得られたポリマー層を、２０分間、８５℃で乾燥させた。それぞれの実施例について、シリコンウェハーにおける２つのポリマーフィルムを調製した。これにより得られた試料は、全て均一であり、完全に光学的に透明であった。試料の厚さを、Ｆｉｌｍｅｔｒｉｃｓ  Ｆ２０ユニットを用いて測定した。
【０１４４】
フルオロポリマーフィルムの誘電率の決定
誘電率［ｋ］の値は、ピエゾテスト（Ｐｉｅｚｏｔｅｓｔ）によって提供されたピエゾメーターシステムによる誘電容量の直接測定から導かれた。容量値は、全て１１０Ｈｚで測定した。また測定を用いて、電極の電気均一性及び電気導電性を確認した。
2018536742.tif 000015
【０１４５】
フルオロポリマーフィルムの電気抵抗率の決定
電気抵抗の決定は、Ｒａｄｉａｎｔ  Ｔｅｃｈｎｏｌｏｇｉｅｓ  Ｉｎｃ．Ｐｒｅｃｉｓｉｏｎテスターを用いて行った。バイアス電圧を試料に印加し、これらの試料の厚さに渡る電流強度を測定した。電気抵抗率の値は、試料の厚さ及びそれらの活性面積に対して標準化されたバイアス電圧及び電流強度の比から導かれた。表１に示す電気抵抗率値は、８０００ｍｓ後にとられた値を示す。
2018536742.tif 000016
【０１４６】
実施例１
ポリマー（Ｆ−１）と、前述の組成物の総重量に対して３重量％のフルオロエラストマー（Ｆ−ａ）を含む組成物を用いて一般手順に従って、フルオロポリマーフィルムを作製した。
【０１４７】
実施例２
フルオロエラストマー（Ｆ−ａ）の代わりにフルオロエラストマー（Ｆ−ｂ）を使用した以外は、実施例１での詳細と同じ手順を行った。
【０１４８】
実施例３
フルオロエラストマー（Ｆ−ａ）の代わりにフルオロエラストマー（Ｆ−ｃ）を使用した以外は、実施例１での詳細と同じ手順を行った。
【０１４９】
実施例４
フルオロエラストマー（Ｆ−ａ）の代わりにフルオロエラストマー（Ｆ−ｄ）を使用した以外は、実施例１での詳細と同じ手順を行った。
【０１５０】
実施例５
ポリマー（Ｆ−１）の代わりにポリマー（Ｆ−２）を使用した以外は、実施例１での詳細と同じ手順を行った。
【０１５１】
実施例６
ポリマー（Ｆ−１）の代わりにポリマー（Ｆ−３）を使用した以外は、実施例１での詳細と同じ手順を行った。
【０１５２】
実施例７
ポリマー（Ｆ−１）の代わりにポリマー（Ｆ−４）を使用した以外は、実施例１での詳細と同じ手順を行った。
【０１５３】
比較例１
ポリマー（Ｆ−１）のみを含む組成物を使用した以外は、実施例１と同じ手順を行った。
【０１５４】
比較例２
フルオロエラストマー（Ｆ−ａ）を、前述の組成物の総重量に対して、３重量％の量でＰＭＭＡで置き換えた組成物を使用した以外は、実施例１と同じ手順を行った。
【０１５５】
比較例３
フルオロエラストマー（Ｆ−ａ）を、前述の組成物の総重量に対して、６重量％の量でＰＭＭＡで置き換えた組成物を使用した以外は、実施例１と同じ手順を行った。
【０１５６】
比較例４
ポリマー（Ｆ−２）のみを含む組成物を使用した以外は、実施例１と同じ手順を行った。
【０１５７】
比較例５
ポリマー（Ｆ−３）のみを含む組成物を使用した以外は、実施例１と同じ手順を行った。
【０１５８】
比較例６
ポリマー（Ｆ−４）のみを含む組成物を使用した以外は、実施例１と同じ手順を行った。
【０１５９】
以下の表１に示すように、本発明による実施例１〜４のいずれかによって得られたフルオロポリマーフィルムはそれぞれ、比較例１による純粋なポリマー（Ｆ−１）から作製されるフルオロポリマーフィルムの誘電率値に近い高い誘電率値を有利に有する。
【０１６０】
本発明による実施例１〜４のいずれかにより得られたフルオロポリマーフィルムはそれぞれ、比較例２及び３のいずれかにより得られたフルオロポリマーフィルムの誘電率値と比較してより高い誘電率値を有利に有する。
【０１６１】
以下の表１に示すように、本発明による実施例１〜４のいずれかにより得られたフルオロポリマーフィルムはそれぞれ、比較例２及び３のいずれかにより得られたフルオロポリマーフィルムの抵抗率値に近い高い抵抗率値を有利に有する。
【０１６２】
本発明による実施例１〜４のいずれかにより得られたフルオロポリマーフィルムはそれぞれ、比較例１による純粋なポリマー（Ｆ−１）から作製されるフルオロポリマーフィルムの抵抗率値と比較してより高い抵抗率値を有利に有する。
【０１６３】
更に、以下の表１に示すように、本発明による実施例５〜７のいずれかにより得られたフルオロポリマーフィルムはそれぞれ、それぞれ比較例４〜６による純粋なポリマー（Ｆ−２）、ポリマー（Ｆ−３）、及びポリマー（Ｆ−４）それぞれから作製されるフルオロポリマーフィルムの誘電率値に近い高い誘電率値を有利に有する。
【０１６４】
本発明による実施例５〜７のいずれかにより得られたフルオロポリマーフィルムはそれぞれ、それぞれ比較例４〜６による純粋なポリマー（Ｆ−２）、ポリマー（Ｆ−３）、及びポリマー（Ｆ−４）それぞれから作製されるフルオロポリマーフィルムの抵抗率値と比較してより高い抵抗率値を有利に有する。
【０１６５】
2018536742.tif 000017
【０１６６】
本発明による組成物（Ｃ）は、フルオロポリマーフィルムの製造のためのプロセスにおいて有利に使用されることができ、これにより、良好な機械的特性を示しながら高誘電率及び低い漏れ電流を有利に有する均一なフルオロポリマーフィルムを与え、電気又は電子デバイスを含む様々な用途に適切に使用される。
【国際調査報告】
2018536742.tif 000020
2018536742.tif 000021
2018536742.tif 000022